СТАБИЛИЗИРОВАННОЕ ПОЛУЧЕНИЕ 1,3-БУТАДИЕНА В ПРИСУТСТВИИ ОКСИДА ТАНТАЛА, ЛЕГИРОВАННОГО АЛЬДОЛИЗИРУЮЩИМ ЭЛЕМЕНТОМ

1. Катализатор, содержащий по меньшей мере элемент тантал, по меньшей мере один альдолизирующий элемент, выбранный из группы, состоящей из магния, кальция, бария, церия и олова, и их смесей, и по меньшей мере одну мезопористую оксидную матрицу, содержащую по меньшей мере один оксид элемента X, выбранного из кремния, титана и их смесей, причем массовое содержание элемента тантал составляет от 0,1% до 30% от массы мезопористой оксидной матрицы, а массовое содержание альдолизирующего элемента составляет от 0,02% до 4% от массы мезопористой оксидной матрицы.
2. Катализатор по п. 1, причем указанный альдолизирующий элемент выбран из группы, состоящей из кальция и бария, и их смесей.
3. Катализатор по одному из пп. 1-2, содержащий также по меньшей мере один элемент, выбранный из группы, состоящей из элементов групп 1, 4 и 5 периодической системы элементов, причем массовое содержание указанного элемента составляет от 0,01% до 5% от массы мезопористой оксидной матрицы.
4. Катализатор по п. 3, содержащий также по меньшей мере один элемент, выбранный из группы, состоящей из элемента Cs и элемента Nb, и их смесей, причем массовое содержание указанного элемента составляет от 0,01% до 5% от массы мезопористой оксидной матрицы.
5. Катализатор по одному из пп. 1-4, причем указанная оксидная матрица является мезоструктурированной.
2
2
6. Катализатор по одному из пп. 1-5, причем указанная мезопористая оксидная матрица содержит оксид кремния, имеющий удельную поверхность от 100 м/г до 1200 м/г, объем мезопор от 0,2 мл/г до 1,8 мл/г и диаметр мезопор от 4 нм до 50 нм.
7. Катализатор по одному из пп. 1-6, содержащий также по меньшей мере один элемент, выбранный из группы, состоящей из элементов групп 11 и 12 периодической системы, и их смесей, причем массовое содержание указанного элемента составляет от 0,5% до 10% от массы указанной мезопористой оксидной матрицы.
8. Катализатор по п. 7, содержащий также по меньшей мере элемент Zn, причем массовое содержание указанного элемента составляет от 0,5% до 10% от массы указанной мезопористой оксидной матрицы.
-1
-1
9. Применение катализатора по одному из пп. 1-8 для превращения сырья, содержащего по меньшей мере этанол, в бутадиен при температуре от 300°C до 400°C, давлении от 0, 15 МПа до 0,5 МПа, объемной скорости от 0,5 ч до 5 ч.
10. Применение по п. 9, причем температура составляет от 320°C до 380°C.
11. Применение по одному из пп. 9-10, причем давление составляет от 0,15 МПа до 0,3 МПа.
-1
-1
12. Применение по одному из пп. 9-11, причем объемная скорость составляет от 1 ч до 4 ч.